(57)【要約】      （修正有）【課題】アセテート繊維のドライ感とアクリル繊維のソフト感を併せ持つ、春夏シーズン用衣料にも使用可能な織編物を提供する。【解決手段】単繊維繊度１．７〜４．０デシテックス、捲縮数３０〜４０ヶ／２５ｍｍであるアセテート繊維と単繊維繊度１．０〜３．３デシテックスであるアクリル系繊維とからなり、アクリル系繊維の混率が３０〜７０質量％で、アセテート繊維の混率が７０〜３０質量％である紡績糸及び当該紡績糸を使用した編地とする。【選択図】なし【特許請求の範囲】
【請求項１】
単繊維繊度１．７〜４．０デシテックス、捲縮数３０〜４０ヶ／２５ｍｍであるアセテート繊維と単繊維繊度１．０〜３．３デシテックスであるアクリル系繊維とからなる紡績糸。
【請求項２】
アクリル系繊維の混率(質量％)が３０〜７０質量％で、アセテート繊維の混率が７０〜３０質量％である請求項１記載の紡績糸。 
【請求項３】
請求項１又は２記載の紡績糸を使用した編地。
【発明の詳細な説明】
【技術分野】
【０００１】
本発明は、アセテート繊維とアクリル繊維からなる紡績糸の製造方法に関する。
【背景技術】
【０００２】
これまで、アクリル繊維とセルロース繊維からなる紡績糸では、綿やレーヨンが用いられてきたが
セルロースの持つ吸湿発熱性能から、使用される時期が秋冬といった時期に限定されてきた。
そこでドライ感があるアセテート繊維との混紡による春夏シーズンでの使用を考えたが、アセテート
紡績糸やアセテートマルチフィラメントを用いた糸は、その光沢やドライ感から意匠撚糸用途に用いられる事が多く肌着用途への使用は無かった。
【先行技術文献】
【特許文献】
【０００３】
【特許文献１】特開平１０−２９２２３６号公報
【発明の概要】
【発明が解決しようとする課題】
【０００４】
本発明は、アセテート繊維のドライ感とアクリル繊維のソフト感を併せ持つ、春夏シーズン用衣料にも使用可能な織編物を提供することにある。
【課題を解決するための手段】
【０００５】
本発明の要旨は、単繊維繊度１．７〜４．０デシテックス、捲縮数３０〜４０ヶ／２５ｍｍであるアセテート繊維と単繊維繊度１．０〜３．３デシテックスであるアクリル系繊維とからなる紡績糸にある。また、本発明の要旨は、当該紡績糸を使用した編地にある。
【発明の効果】
【０００６】
本発明によれば、アセテート繊維のドライ感とアクリル繊維のソフト感を併せ持つ、春夏シーズン用衣料にも使用可能な織編物を提供することができる。
【発明を実施するための形態】
【０００７】
本発明のアセテート繊維は、単繊維繊度が１．７〜４．０デシテックスであり、捲縮数が３０〜４０ヶ／２５ｍｍで有る事から、ステープルの繊維長と単繊維繊度の組合せにより、綿紡績、２インチ紡績、紡毛紡績、梳毛紡績、オープンエンド紡績など、多くの紡績方式での使用が可能となる。また、トウとして供給する事でトウ紡績方式での使用も可能である。
【０００８】
本発明のアクリル繊維は、単繊維繊度が１．０〜３．３デシテックスであるアクリル繊維を使用する事で、アセテート繊維の単繊維繊度とバランスの取れた混綿を実現する事が可能となる。
【０００９】
＜紡績糸＞
アクリル繊維とアセテート繊維を混綿しスライバーを作成する方法は、使用する繊維長並びに単繊維繊度によって最適な工程が選択される。また、トウを使用する事で、アクリル繊維スライバーとアセテート繊維スライバーを、スライバーにて混綿する方法も取りえる。尚、紡績糸を作成する方法はリング精紡方式に限定されず、空気流を用いた結束精紡方式でも可能であるが、リング精紡方式が条件設定の範囲が広く好適である。
【００１０】
アクリル繊維の混率は３０質量％〜７０質量％以下が好ましい。アクリル繊維の混率が３０質量％以上であれば、紡績糸の糸強力が９０ｇ／Ｙ以上、繊維構成本数が８０本以上確保することができる。またアクリル繊維の混率が７０質量％以下であれば、アクリル繊維の特徴であるソフトな風合いを得る事ができ、紡績糸の糸強力が１５０ｇ/Ｙ以上、繊維構成本数が１００本以上確保することができる。
【００１１】
アセテート繊維の混率は７０質量％〜３０質量％が好ましい。アセテート繊維の混率が３０質量％以上であれば、紡績糸に速乾性を加える事ができ、70質量％以下であれば、編地にドライ感を与える事が出来る。
【００１２】
＜編地＞
本発明の編地は、アセテート繊維を３０質量％以上使用することで、編地が速乾性を持ち、７０質量％以下であるので編地にドライ感を得る事が出来、アクリル繊維により柔らかな風合いを得る事が出来る。
【００１３】
本発明の編地は主に、肌着用途に適する。
【実施例】
【００１４】
（実施例１）
（アセテート繊維の作製）
３０質量％の酢酸セルロース（水酸基の７４％以上９２％未満が酢酸化されている酢酸セルロース。エステル化度は、２．２２以上２．７６未満。）、３質量％の水、０．２質量％の二酸化チタン、残りはアセトンを溶媒として３０〜４０℃の温度において混合することにより紡糸原液を調製した。この紡糸原液を孔の断面形状が三角断面である吐出孔を有する紡糸口金を用いて紡糸した。紡糸は、紡糸原液の温度を５５℃、紡糸筒内の温度を８０℃、紡糸速度を３００ｍ／ｍｉｎ、紡糸延伸比を１．６倍に設定して行った。得られた繊維の断面形状はＹ字型であり、繊度は１．７ｄｔｅｘであった。さらに得られた繊維に捲縮を付与した後、３８ｍｍにカットした。
【００１５】
（アクリル繊維の作製）
水系懸濁重合法によりアクリロニトリル９５質量％、酢酸ビニル５質量％からなるアクリロニトリル共重合体を得た。このアクリロニトリル共重合体をジメチルアセトアミドに溶解し、ポリマー濃度２５％の紡糸原液を調製した。この紡糸原液を孔形状が丸型形状のノズル口金を用い湿式紡糸し、沸水中で溶剤を洗浄しながら５．０倍延伸を施し、続いて油剤を付着させ１５０℃の熱ローラーで乾燥し、３００ｋＰａの加圧スチーム中で緩和処理を行い、単繊維繊度が１．０ｄｔｅｘ、断面形状が空豆断面のアクリル繊維を作製した。さらに得られた繊維に捲縮を付与した後、３８ｍｍにカットした。
【００１６】
（紡績糸の作製）
前記のアセテート繊維３０質量％と前記のアクリル繊維７０質量％とを計量したのち混綿した。その後、打綿機に投入しラップを作成した。ラップをフラットカードに投入し、スライバーを作成した。次に、練条工程を２回通したのち、粗紡工程を経て、粗糸重量０．６ｇ／ｍ、このときの粗糸撚り数の設定は０．５回／インチの粗糸を作成した。次に、粗糸をリング精紡機に投入しメートル番手６８番手の紡績糸を作成した。この時の撚り数は、８７０回／ｍであった。次に、ワインダー工程で、紡績糸の欠点除去を行った後、コーンに巻き取った。その後、８０℃１０分間のスチームセットを行った。こうすることで、紡績糸の撚数による残留トルクを抑え、編み立て時のスナール発生による糸欠点発生を防ぐ効果が得られる。
【００１７】
（編地の作製）
２２Ｇ２１インチの丸編機にて、編地を作製した。編地の風合評価結果を表１に示す。
【００１８】
（風合評価）
編地の風合評価（肌触り）は官能試験とし、その評価は製品製造に長年関った技術者５名の平均値とする。
◎＝極めて良い。  ○＝良い  △＝普通  ×＝不良
【００１９】
（繊度測定方法）
各繊維の繊度は、ＪＩＳ  Ｌ  １０１５：２００２  “８．５．１  正量繊度  Ａ法”に規定される方法を用いて測定した値とする。
【００２０】
（実施例２〜４）
表１に示すようにアセテート繊維の、紡績糸中の各繊維の含有率を変更した以外は実施例１と同様に粗糸工程まで実施した。また、番手・撚数の設定と、これら編地の評価結果を表１に併せて示した。
【００２１】
（比較例１）
アセテート繊維の代わりに、単繊維繊度１．７デシテックス、繊維長３８ｍｍのレーヨン繊維を表１
に示した混率でアクリル繊維と混紡し、実施例１と同様な方法で編地を作成した。
【００２２】
（実施例５）
（アセテート繊維の作製）
３０質量％の酢酸セルロース（水酸基の７４％以上９２％未満が酢酸化されている酢酸セルロース。エステル化度は、２．２２以上２．７６未満。）、３質量％の水、０．２質量％の二酸化チタン、残りはアセトンを溶媒として３０〜４０℃の温度において混合することにより紡糸原液を調製した。この紡糸原液を孔の断面形状が三角断面である吐出孔を有する紡糸口金を用いて紡糸した。紡糸は、紡糸原液の温度を５５℃、紡糸筒内の温度を８０℃、紡糸速度を３００ｍ／ｍｉｎ、紡糸延伸比を１．６倍に設定して行った。得られた繊維の断面形状はＹ字型であり、繊度は４．０ｄｔｅｘであった。さらに得られた繊維に捲縮を付与した後、１０２ｍｍにカットした。
【００２３】
（アクリル繊維の作製）
水系懸濁重合法によりアクリロニトリル９１質量％、酢酸ビニル９質量％からなるアクリロニトリル共重合体を得た。このアクリロニトリル共重合体をジメチルアセトアミドに溶解し、ポリマー濃度２５％の紡糸原液を調製した。この紡糸原液を孔形状が扁平型形状のノズル口金を用い湿式紡糸し、沸水中で溶剤を洗浄しながら５．０倍延伸を施し、続いて油剤を付着させ１５０℃の熱ローラーで乾燥し、３００ｋＰａの加圧スチーム中で緩和処理を行い、その後スチーム存在下で１．８倍の延伸処理を行うことで、沸水収縮率が４０．０％、繊維断面が空豆形状、単繊維繊度が３．３ｄｔｅｘの収縮性アクリル繊維を作製した。さらに得られた繊維に捲縮を付与した後、７６〜１２７ｍｍにランダムカットした。
【００２４】
（紡績糸の作製）
前記のアセテート繊維６０質量％と前記のアクリル繊維４０質量％とを計量したのち混綿した。その後、開綿機に投入して開綿したのちローラーカードに投入し、スライバーを作成した。次に、ギル工程を３回通したのち、粗紡工程を経て、粗糸重量０．７ｇ／ｍ  、粗糸撚り数の設定は０．４回／インチの粗糸を作成した。次に、粗糸をリング精紡機に投入しメートル番手２０番手の紡績糸を作成した。この時の撚り数は、３２０回／ｍ  であった。次に、ワインダー工程で、紡績糸の欠点除去を行った後、コーンに巻き取り、合糸工程、撚糸工程を経て、２０番双糸を作成した。尚、撚糸工程の撚り数は１９０回／ｍ  であった。
【００２５】
（実施例６）
実施例５で使用したアセテート繊維４０質量％とアクリル繊維４０質量％とウール２０質量％からなる紡績糸を作成した。夫々の繊維を混率にもとづいて計量したのち、アセテート繊維とアクリル繊維を開綿機に投入して開綿した後、ローラーカードに投入し、スライバーを作成したのち、ギル工程を1回通し重量１６ｇ/ｍのスライバーを作成した。作成したアクリル繊維／アセテート繊維スライバー６本と、重量２４ｇ／ｍのウールスライバーをギルにて混綿し、アセテート繊維４０質量％とアクリル繊維４０質量％とウール２０質量％の比率とした後、更にギル工程を３回通したのち粗紡工程を経て、粗糸重量０．７ｇ／ｍ、粗糸撚り数の設定は０．４回／インチの粗糸を作成した。次に、粗糸をリング精紡機に投入しメートル番手２０番手の紡績糸を作成した。この時の撚り数は、３２０回／ｍであった。次に、ワインダー工程で、紡績糸の欠点除去を行った後、コーンに巻き取り、合糸工程、撚糸工程を経て、２０番双糸を作成した。尚、撚糸工程の撚り数は１９０回／ｍであった。
【００２６】
（実施例７）
（アセテート繊維の作製）
３０質量％の酢酸セルロース（水酸基の７４％以上９２％未満が酢酸化されている酢酸セルロース。エステル化度は、２．２２以上２．７６未満。）、３質量％の水、０．２質量％の二酸化チタン、残りはアセトンを溶媒として３０〜４０℃の温度において混合することにより紡糸原液を調製した。この紡糸原液を孔の断面形状が三角断面である吐出孔を有する紡糸口金を用いて紡糸した。紡糸は、紡糸原液の温度を５５℃、紡糸筒内の温度を８０℃、紡糸速度を３００ｍ／ｍｉｎ、紡糸延伸比を１．６倍に設定して行った。得られた繊維の断面形状はＹ字型であり、繊度は１．７ｄｔｅｘのトウを得た。
【００２７】
（アクリル繊維の作製）
水系懸濁重合法によりアクリロニトリル９５質量％、酢酸ビニル５質量％からなるアクリロニトリル共重合体を得た。このアクリロニトリル共重合体をジメチルアセトアミドに溶解し、ポリマー濃度２５％の紡糸原液を調製した。この紡糸原液を孔形状が丸型形状のノズル口金を用い湿式紡糸し、沸水中で溶剤を洗浄しながら５．０倍延伸を施し、続いて油剤を付着させ１５０℃の熱ローラーで乾燥し、３００ｋＰａの加圧スチーム中で緩和処理を行い、単繊維繊度が１．０ｄｔｅｘのトウを得た。
【００２８】
（紡績糸の作製）
前記のアセテート繊維と前記のアクリル繊維を、それぞれ、トウコンバーターにてカットしてスライバーを得たのち、アセテート繊維７０質量％とアクリル繊維３０質量％となるように、スライバー本数を設定し、ギル工程を３回通したのち、粗紡工程を経て、粗糸重量０．６ｇ／ｍ、粗糸撚り数の設定は０．４回／インチの粗糸を作成した。次に、粗糸をリング精紡機に投入しメートル番手５０番手の紡績糸を作成した。この時の撚り数は、８１０回／ｍであった。次に、ワインダー工程で、紡績糸の欠点除去を行った後、コーンに巻き取った。その後、８０℃１０分間のスチームセットを行った。こうすることで紡績糸の撚数による残留トルクを抑え、編み立て時のスナール発生による糸欠点発生を防ぐ効果が得られる。
【００２９】
【表１】
2015040362.tif 000002